(57)【要約】【課題】基材を繰り返し再利用しても高品質なカーボンナノチューブの生成を安定的に実現することのできる、カーボンナノチューブ生成用再利用基材を短時間で効率よく製造する。【解決手段】触媒層上に生成されたカーボンナノチューブが剥離された基材において、触媒層が形成された側に金属塩を供給して、当該基材上に残留する炭素成分を除去する初期化工程を包含する【選択図】図１
2014185071.tif 000002
【特許請求の範囲】
【請求項１】
基材上に設けられた触媒層上にカーボンナノチューブが生成されるカーボンナノチューブ生成用再利用基材の製造方法であって、
生成されたカーボンナノチューブが剥離された基材において、上記触媒層が形成された側に金属塩を供給して、当該基材上に残留する炭素成分を除去する初期化工程を包含することを特徴とするカーボンナノチューブ生成用再利用基材の製造方法。
【請求項２】
上記初期化工程において、生成されたカーボンナノチューブが剥離された基材において、上記触媒層が形成された側を、金属塩溶液を用いて洗浄することを特徴とする請求項１に記載のカーボンナノチューブ生成用再利用基材の製造方法。
【請求項３】
上記金属塩は、アルカリ金属の塩又はアルカリ土類金属の塩であることを特徴とする請求項１又は２に記載のカーボンナノチューブ生成用再利用基材の製造方法。
【請求項４】
上記金属塩は、炭酸塩又は硫酸塩であることを特徴とする請求項１〜３のいずれか１項に記載のカーボンナノチューブ生成用再利用基材の製造方法。
【請求項５】
上記初期化工程の後に、上記基材上に触媒の下地となる下地層を設ける下地層形成工程と、
上記下地層上に触媒層を設ける触媒層形成工程と、
をさらに含むことを特徴とする請求項１〜４のいずれか１項に記載のカーボンナノチューブ生成用再利用基材の製造方法。
【発明の詳細な説明】
【技術分野】
【０００１】
本発明は、カーボンナノチューブ生成用再利用基材の製造方法に関する。
【背景技術】
【０００２】
カーボンナノチューブ（以下、「ＣＮＴ」ともいう）は、炭素原子が平面的に六角形状に配置されて構成された炭素シートが円筒状に閉じた構造を有する炭素構造体である。このＣＮＴには、多層のもの及び単層のものがあるが、いずれもその力学的強度、光学特性、電気特性、熱特性、分子吸着機能等の面から、電子デバイス材料、光学素子材料、導電性材料等の機能性材料としての展開が期待されている。ＣＮＴの中でも単層ＣＮＴは、電気的特性（極めて高い電流密度）、熱的特性（ダイヤモンドに匹敵する熱伝導度）、光学特性（光通信帯波長域での発光）、水素貯蔵能、及び金属触媒担持能などの各種特性に優れている上、半導体と金属との両特性を備えているため、ナノ電子デバイス、ナノ光学素子、及びエネルギー貯蔵体などの材料として注目されている。
【０００３】
これらの用途にＣＮＴを有効利用する場合、複数本のＣＮＴが規則的な方向に配向して集まった束状、膜状、あるいは塊状の集合体を成し、そのＣＮＴ集合体が、電気・電子的、及び光学的などの機能性を発揮することが望ましい。ＣＮＴは、アスペクト比が極めて高い一次元的な構造を持つ材料であり、その機能も高い方向性を示す。そのため、ＣＮＴ集合体（構造体）を構成する一本一本のＣＮＴが規則的な方向に配向していると、個々のＣＮＴの機能の方向性を揃えることができ、結果として、高機能なＣＮＴ集合体を得ることができる。
【０００４】
すなわち、各ＣＮＴが規則的な方向に配向しているＣＮＴ配向集合体は、一本一本のＣＮＴの向きが不規則な、つまり無配向なＣＮＴ集合体と比較して、配向方向についての伝達特性に高い指向性を示す。この高い指向性により、ＣＮＴ集合体は、より良好な電気特性（例えばより高い導電性）、より良好な機械的特性（例えばより高い強度）、より良好な熱特性（例えばより高い熱伝導性）を示す。さらには、このようなＣＮＴ集合体の配向方向とそれ以外の方向とで異なる特性、つまり異方性は、例えば、熱などを所望の方向に選択的に拡散、排出したい場合などに有効であり、熱伝導材などの用途に好適である。また、ＣＮＴ集合体は、その高さ、長さ等のサイズがより一層大きいことが望ましい。このようなＣＮＴ配向集合体が創製されれば、ＣＮＴの応用分野が飛躍的に拡大するものと予測される。
【０００５】
一方、ＣＮＴの製造方法の一つに、化学気相成長法（以下、ＣＶＤ法とも称する）が知られている（特許文献１などを参照されたい）。この方法は、約５００℃〜１０００℃の高温雰囲気下で炭素化合物を触媒の金属微粒子と接触させることを特徴としており、触媒の種類や配置、あるいは炭素化合物の種類や反応条件といった態様を様々に変化させた中でのＣＮＴの製造が可能であり、ＣＮＴの大量生産に適したものとして注目されている。またこのＣＶＤ法は、単層カーボンナノチューブ（ＳＷＣＮＴ）と多層カーボンナノチューブ（ＭＷＣＮＴ）とのいずれも製造可能である上、触媒を担持した基板を用いることで、基板面に垂直に配向した多数のＣＮＴを製造することができる、という利点を備えている。
【０００６】
基材上にＣＮＴ配向集合体を形成させるためには、基材上の触媒微粒子の密度及び直径が高度に制御されており、また、ＣＮＴを成長させる面全域で触媒微粒子が均一に付着している必要がある。一方で、ＣＮＴ配向集合体生産の低コスト化のためには基材を再利用する必要がある。同じ基材を繰り返し使用して、同品質のＣＮＴ配向集合体を安定して生産するためには、基材上の触媒微粒子が、基材を再利用しても、常に最適で一定の状態でなければならない。
【０００７】
特許文献１には、一度ＣＮＴ生産に使用した基材及び触媒をそのまま次のＣＮＴ生産に使用する方法で、基材を繰り返し使用すること、及び、基材を再利用する際に、前処理として基材を焼成することが記載されている。
【０００８】
特許文献２には、基材上のＣＮＴをガス圧により剥離した後に再利用すること、及び、再利用の前にアッシング（焼成）、酸洗浄等により不純物を除去してもよいことが記載されている。
【０００９】
特許文献３には、生成したＣＮＴを剥離した基材に対して、不織布などで拭き取る方法、水、アルコール等の液体を用いて洗浄する方法、酸素プラズマリアクターやＵＶオゾンクリーナー等により炭素不純物を燃やして灰化する方法等により、基材上の触媒微粒子に付着した炭素不純物を除去することが記載されている。
【先行技術文献】
【特許文献】
【００１０】
【特許文献１】特開２００６−２７９４８号公報（２００６年２月２日公開）
【特許文献２】特開２００７−９１４８５号公報（２００７年４月１２日公開）
【特許文献３】特開２０１１−６８５０１号公報（２０１１年４月７日公開）
【発明の概要】
【発明が解決しようとする課題】
【００１１】
しかしながら、ＣＮＴ生産に使用した基材及び触媒をそのまま次のＣＮＴ生産に使用する場合、炭素成分等の不純物が付着することによって触媒の状態が変化し、ＣＮＴの成長が阻害され、良好なＣＮＴ配向集合体が得られない場合がある。
【００１２】
また、特許文献１に記載されているように、焼成により基材を前処理した場合であっても、十分に炭素成分等の付着物を取り除くためには、高温かつ長時間の加熱が必要であり、基材の損傷、処理の長時間化等の問題がある。
【００１３】
さらに、特許文献２に記載のように酸洗浄すると、十分に炭素成分などの付着物が取り除けなかったり、基材が金属基材であるときには、酸に腐食されたりして、ＣＮＴの成長に悪影響を及ぼす場合がある。
【００１４】
また、特許文献３に記載の方法で基材上の炭素不純物を除去する場合でも、基材の材質によっては基材を痛めることがある。
【００１５】
そこで、基材を痛めることなく、短時間でより簡易な基材の再利用方法が求められている。
【００１６】
本発明は上記の事情に鑑みて為されたもので、基材を繰り返し再利用しても高品質なカーボンナノチューブの生成を安定に高効率に実現することのできる、カーボンナノチューブ生成用再利用基材を短時間で効率よく製造することが可能な製造方法を提供することを目的とする。
【課題を解決するための手段】
【００１７】
上記課題を解決するために、本発明に係るカーボンナノチューブ生成用再利用基材の製造方法は、基材上に設けられた触媒層上にカーボンナノチューブが生成されるカーボンナノチューブ生成用再利用基材の製造方法であって、生成されたカーボンナノチューブが剥離された基材において、上記触媒層が形成された側に金属塩を供給して、当該基材上に残留する炭素成分を除去する初期化工程を包含することを特徴としている。
【００１８】
また、本発明に係るカーボンナノチューブ生成用再利用基材の製造方法は、上記初期化工程において、生成されたカーボンナノチューブが剥離された基材において、上記触媒層が形成された側を、金属塩溶液を用いて洗浄することが好ましい。
【００１９】
さらに、本発明に係るカーボンナノチューブ生成用再利用基材の製造方法において、上記金属塩は、アルカリ金属の塩又はアルカリ土類金属の塩であることが好ましい。
【００２０】
また、本発明に係るカーボンナノチューブ生成用再利用基材の製造方法において、上記金属塩は、炭酸塩又は硫酸塩であることが好ましい。
【００２１】
さらに、本発明に係るカーボンナノチューブ生成用再利用基材の製造方法は、上記初期化工程の後に、上記基材上に触媒の下地となる下地層を設ける下地層形成工程と、上記下地層上に触媒層を設ける触媒層形成工程と、をさらに含むことが好ましい。
【発明の効果】
【００２２】
本発明によれば、生成されたカーボンナノチューブが剥離された基材において、上記触媒層が形成された側に金属塩を供給して、当該基材上に残留する炭素成分を除去するので、基材を繰り返し再利用しても高品質なカーボンナノチューブの生成を安定して実現することのできる、カーボンナノチューブ生成用再利用基材を短時間で効率よく製造することが可能である。
【図面の簡単な説明】
【００２３】
【図１】本発明の一実施形態により製造されるカーボンナノチューブ生成用再利用基材の層構成を概略的に示す図である。
【図２】本発明の一実施形態により製造されるカーボンナノチューブ生成用再利用基材の層構成を概略的に示す図である。
【図３】ＣＮＴ配向集合体の剥離後の層構成と、初期化工程後の層構成とを概略的に示すである。
【図４】再利用後の基材の層構成を概略的に示す図である。
【図５】基材の再利用の工程を示すフローチャートである。
【図６】本発明の一実施形態により製造されるカーボンナノチューブ生成用再利用基材を用いる、カーボンナノチューブ製造装置の構成を模式的に示す図である。
【発明を実施するための形態】
【００２４】
本発明に係るカーボンナノチューブ生成用再利用基材の製造方法は、基材上に設けられた触媒層上にカーボンナノチューブが生成されるカーボンナノチューブ生成用再利用基材の製造方法であって、生成されたカーボンナノチューブが剥離された基材において、上記触媒層が形成された側に金属塩を供給して、当該基材上に残留する炭素成分を除去する初期化工程を包含する。
【００２５】
〔カーボンナノチューブ生成用再利用基材〕
本発明に係るカーボンナノチューブ生成用再利用基材の製造方法により製造されるカーボンナノチューブ生成用再利用基材は、ＣＮＴ及びＣＮＴ配向集合体を生成するために用いられる。
【００２６】
（ＣＮＴ配向集合体）
ＣＮＴ配向集合体は、基材から成長した多数のＣＮＴが特定の方向に配向した構造体である。ＣＮＴ配向集合体の好ましい比表面積は、ＣＮＴが主として未開口のものにあっては、６００ｍ２／ｇ以上であり、より好ましくは、８００ｍ２／ｇ以上である。比表面積が高いほど、金属などの不純物、若しくは炭素不純物を重量の数十パーセント（４０％程度）より低く抑えることができるので好ましい。
【００２７】
重量密度は０．００２ｇ／ｃｍ３以上、０．２ｇ／ｃｍ３以下であることが好ましい。重量密度が０．２ｇ／ｃｍ３以下であれば、ＣＮＴ配向集合体を構成するＣＮＴ同士の結びつきが弱くなるので、ＣＮＴ配向集合体を溶媒などに攪拌した際に、均質に分散させることが容易になる。つまり、重量密度が０．２ｇ／ｃｍ３以下とすることで、均質な分散液を得ることが容易となる。また重量密度が０．００２ｇ／ｃｍ３以上であれば、ＣＮＴ配向集合体の一体性を向上させ、バラけることを抑制できるため取扱いが容易になる。
【００２８】
特定方向に配向したＣＮＴ配向集合体は高い配向度を有していることが好ましい。高い配向度とは、
１．ＣＮＴの長手方向に平行な第１方向と、第１方向に直交する第２方向とからＸ線を入射してＸ線回折強度を測定（θ−２θ法）した場合に、第２方向からの反射強度が、第１方向からの反射強度より大きくなるθ角と反射方位とが存在し、且つ第１方向からの反射強度が、第２方向からの反射強度より大きくなるθ角と反射方位とが存在すること。
【００２９】
２．ＣＮＴの長手方向に直交する方向からＸ線を入射して得られた２次元回折パターン像でＸ線回折強度を測定（ラウエ法）した場合に、異方性の存在を示す回折ピークパターンが出現すること。
【００３０】
３．ヘルマンの配向係数が、θ−２θ法又はラウエ法で得られたＸ線回折強度を用いると０より大きく１より小さいこと。より好ましくは０．２５以上、１以下であること。
【００３１】
以上の１．から３．の少なくともいずれか１つの方法によって評価することができる。また、前述のＸ線回折法において、単層ＣＮＴ間のパッキングに起因する（ＣＰ）回折ピーク及び（００２）ピークの回折強度と、単層ＣＮＴを構成する炭素六員環構造に起因する（１００）、（１１０）ピークの平行と垂直との入射方向の回折ピーク強度との度合いが互いに異なるという特徴も有している。
【００３２】
ＣＮＴ配向集合体が配向性、及び高比表面積を示すためには、ＣＮＴ配向集合体の高さ（長さ）は１０μｍ以上、１０ｃｍ以下の範囲にあることが好ましい。高さが１０μｍ以上であると、配向性が向上する。また高さが１０ｃｍ以下であると、生成を短時間で行なえるため炭素系不純物の付着を抑制でき、比表面積を向上できる。
【００３３】
ＣＮＴのＧ／Ｄ比は好ましくは３以上、より好ましくは４以上である。Ｇ／Ｄ比とはＣＮＴの品質を評価するのに一般的に用いられている指標である。ラマン分光装置によって測定されるＣＮＴのラマンスペクトルには、Ｇバンド（１６００ｃｍ−１付近）とＤバンド（１３５０ｃｍ−１付近）と呼ばれる振動モードが観測される。ＧバンドはＣＮＴの円筒面であるグラファイトの六方格子構造由来の振動モードであり、Ｄバンドは非晶箇所に由来する振動モードである。よって、ＧバンドとＤバンドのピーク強度比（Ｇ／Ｄ比）が高いものほど、結晶性の高いＣＮＴと評価できる。
【００３４】
（カーボンナノチューブ生成用再利用基材の構成）
本発明に係るカーボンナノチューブ生成用再利用基材の製造方法により製造されるカーボンナノチューブ生成用再利用基材は、基材と、基材の表面上に設けられており、触媒の下地となる下地層と、下地層の表面であって、基材とは反対側の表面に設けられており、炭素成分を含まない触媒微粒子を少なくとも１つ備える触媒初期化層と、を備えていてもよい。
【００３５】
なお、本明細書において「カーボンナノチューブ生成用再利用基材」とは、一旦ＣＮＴの製造に使用した基材であって、再度ＣＮＴの製造に使用可能なカーボンナノチューブ生成用再利用基材である。カーボンナノチューブ生成用再利用基材は、例えば、ＣＮＴを剥離した基材を初期化し、その上にさらに下地層及び触媒層をこの順に設けることによって得ることができる。
【００３６】
図１に初期化工程後のカーボンナノチューブ生成用再利用基材の一例を示す。まず、触媒を担持するための基材１−１を有する。基材１−１の主表面上には下地層１−３が設けられている。下地層１−３上には触媒微粒子１−４を少なくとも１つ備える触媒層が設けられている。初期化工程後の触媒層は、炭素成分フリーの触媒微粒子１−４を少なくとも１つ備えている。なお、基材１−１の主表面と下地層１−３との間に浸炭防止層１−２をさらに設けられていることが好ましい。また、基材１−１の主表面の裏面に浸炭防止層１−２がさらに設けられていることが好ましい。
【００３７】
このように、初期化工程後のカーボンナノチューブ生成用再利用基材の表面は、炭素成分などの不純物が除去されているので、再利用してＣＮＴを成長させたとき、高品質なＣＮＴを安定して生成することができる。
【００３８】
図２に、初期化工程の後に、さらに下地層及び触媒層を形成したカーボンナノチューブ生成用再利用基材の一例を示す。図２に示すカーボンナノチューブ生成用再利用基材は、基材１−１の主表面上に、第１の下地層１−３−１が設けられている。第１の下地層１−３−１上には触媒微粒子１−４が存在している。この触媒微粒子１−４は、初期化工程において炭素不純物が除去されており、炭素不純物フリーの触媒微粒子１−４が少なくとも１つ含まれている。触媒微粒子１−４上には第２の下地層１−３−２が設けられている。第２の下地層１−３−２上には触媒層１−５が設けられている。なお、基材１−１の主表面と第１の下地層１−３−１との間、及び、基材１−１の主表面の裏面に、浸炭防止層１−２が設けられていることが好ましい。
【００３９】
このように、初期化したカーボンナノチューブ生成用再利用基材の表面に、さらに下地層及び触媒層を重ねることによって、再利用時により高品質なＣＮＴを安定して生成することができる。
【００４０】
＜基材＞
上記カーボンナノチューブ生成用再利用基材が備える基材はその表面にＣＮＴの触媒を担持することが可能であり、金属塩による処理に対する耐性を有していればよい。また、基材は、４００℃以上の高温でも形状を維持できることが好ましい。例えば、ＣＮＴの製造に実績のあるものを、適宜、用いることができる。
【００４１】
材質としては、鉄、ニッケル、クロム、モリブデン、タングステン、チタン、アルミニウム、マンガン、コバルト、銅、銀、金、白金、ニオブ、タンタル、鉛、亜鉛、ガリウム、インジウム、ゲルマニウム、及びアンチモンなどの金属、並びにこれらの金属を含む合金及び酸化物；シリコン、石英、ガラス、マイカ、グラファイト、及びダイヤモンドなどの非金属；並びにセラミックなどを例示できる。金属はシリコン及びセラミックと比較して、低コストであるから好ましく、特に、Ｆｅ−Ｃｒ（鉄−クロム）合金、Ｆｅ−Ｎｉ（鉄−ニッケル）合金、Ｆｅ−Ｃｒ−Ｎｉ（鉄−クロム−ニッケル）合金等は好適である。
【００４２】
基材の態様としては、平板状、薄膜状、ブロック状、あるいは粒子状などが挙げられ、特に体積の割に表面積を大きくとれる平板状および粒子状がＣＮＴを大量に製造する場合において有利である。なお、基材の主表面とは、面積が大きくＣＮＴの成長に有利な表面であり、実際にＣＮＴを成長させる面のことを意味する。
【００４３】
平板状の基材を使用する場合、基材の厚さに特に制限はなく、例えば数μｍ程度の薄膜から数ｃｍ程度までのものを用いることができる。好ましくは、０．０５ｍｍ以上３ｍｍ以下である。基材の厚さが３ｍｍ以下であれば、ＣＶＤ工程で基材を十分に加熱することができＣＮＴの成長不良を抑制することができ、また基材のコストを低減できる。基材の厚さが０．０５ｍｍ以上であれば、浸炭による基材の変形を抑え、また基材自体のたわみが起こりにくいため基材の搬送や再利用に有利である。なお、本明細書にいう浸炭とは基材に炭素成分が浸透することをいう。
【００４４】
平板状基材の形状、大きさに特に制限はないが、形状としては、長方形もしくは正方形のものを用いることができる。基板の一辺の大きさに特に制限はないが、ＣＮＴの量産性の観点から、大きいほど望ましい。
【００４５】
＜浸炭防止層＞
この基材の表面又は裏面の少なくともいずれか一方には、浸炭防止層を形成してもよい。表面及び裏面の両面に浸炭防止層が形成されていることが望ましい。この浸炭防止層は、ＣＮＴの生成工程において、基材が浸炭されて変形してしまうことを防止するための保護層である。
【００４６】
浸炭防止層は、金属又はセラミック材料によって構成されることが好ましく、特に浸炭防止効果の高いセラミック材料であることが好ましい。金属としては、銅、アルミニウム等を例示できる。セラミック材料としては、例えば、酸化アルミニウム、酸化ケイ素、酸化ジルコニウム、酸化マグネシウム、酸化チタン、シリカアルミナ、酸化クロム、酸化ホウ素、酸化カルシウム、酸化亜鉛等の酸化物、窒化アルミニウム、及び、窒化ケイ素等の窒化物を例示でき、なかでも浸炭防止効果が高いことから、酸化アルミニウム及び酸化ケイ素が好ましい。
【００４７】
浸炭防止層上には、後述するＣＮＴ成長のための触媒及び下地層を形成するが、浸炭防止層の材質と触媒又は下地層の材質とが共通する場合、浸炭防止層が触媒又は下地層としての機能を兼ねていてもよい。
【００４８】
浸炭防止層の厚さは、０．０１μｍ以上１．０μｍ以下が望ましい。層の厚さが０．０１μｍ以上であると浸炭防止効果を充分に得ることができる。層の厚さが１．０μｍ以下であると、基材の熱伝導性が変化を抑制して、ＣＶＤ工程で基材を十分に加熱してＣＮＴを良好に成長させることができる。層形成（コーティング）の方法としては、例えば、蒸着、スパッタリング等の物理的方法、ＣＶＤ、塗布法等の方法を適用することができる。
【００４９】
＜下地層及び触媒層＞
基材上には、ＣＮＴ成長のための触媒微粒子を含む触媒層を形成する。触媒としては、例えば、これまでのＣＮＴの製造に実績のあるものを、適宜、用いることができる。具体的には、鉄、ニッケル、コバルト、モリブデン、これらの塩化物、及び、合金等を触媒として例示することができる。またこれらが、さらにアルミナ、チタニア、窒化チタン、酸化シリコンなどのセラミック材料からなる下地層と層状になっていることが好ましい。例えば、アルミナ−鉄薄膜、アルミナ−コバルト薄膜、及びアルミナ−鉄−モリブデン薄膜などを例示することができる。下地層とは、触媒の下地となる層である。
【００５０】
なお、用語「触媒の下地となる下地層」の「触媒」と「触媒層」の「触媒」とは同じ触媒であり、前者の触媒を用いてＣＮＴ製造を行なうと、当該触媒が「触媒層」を構成する「触媒微粒子」となる。下地層としては触媒の下地となるものであればさまざまな材料を用いることができる。例えば、アルミニウム、チタン等の金属を使用してもよいが、セラミック材料の方が、基材を再利用したときにＣＮＴ成長が良好であるため好ましい。
【００５１】
例えば、アルミニウム−鉄薄膜、アルミニウム−鉄−モリブデン薄膜などの形態でもＣＮＴ成長は可能であるが、本発明による基材の再利用を行なう場合、下地層として使用する材料は、セラミック材料の方が、金属に比べてＣＶＤ中に劣化することがなく、２度目以降のＣＶＤでもＣＮＴ成長が良好である。下地層の厚みは、ＣＮＴの成長が安定して、歩留まりが向上することから、１０ｎｍ以上であることが好ましく、生産効率の点から、３０ｎｍ以下であることが好ましい。
【００５２】
触媒の存在量としては、例えば、これまでのＣＮＴの製造に実績のある量を使用することができ、例えば鉄を用いる場合、その厚さは、０．１ｎｍ以上１００ｎｍ以下が好ましく、０．５ｎｍ以上５ｎｍ以下がさらに好ましく、０．８ｎｍ以上２ｎｍ以下が特に好ましい。
【００５３】
なお、基材の表面及び裏面の両面に触媒層が形成されていれば、ＣＮＴ配向集合体を基材の両面において成長させることができるので、生産効率の点からより望ましい。もちろん、生産コストや生産工程上の都合等に応じて、触媒層を片面とすることは可能である。
【００５４】
基材及び基材表面の浸炭防止層及び触媒層においては、それぞれ、その表面の算術平均粗さＲａが３μｍ以下であることが望ましい。これにより、基材表面への炭素汚れの付着が防止又は低減され、さらに浸炭されにくくなり、高品質のカーボンナノチューブを高効率で生産することが可能となる。算術平均粗さＲａは、「ＪＩＳ  Ｂ  ０６０１−２００１」に記載の通り、粗さ曲線からその平均線の方向に基準長さＬだけ抜き取って、この抜取り部分の平均線方向にＸ軸、直交する縦倍率の方向にＹ軸をとったときの表面プロファイルをｙ＝ｆ（ｘ）で表したときに、次式（１）によって求められる。
【００５５】
【数１】
2014185071.tif 000003
【００５６】
〔カーボンナノチューブ生成用再利用基材の製造方法〕
（剥離工程）
本発明の一実施形態に係るカーボンナノチューブ生成用再利用基材の製造方法においては、一旦ＣＮＴの製造に使用した基材であって、ＣＮＴが剥離された基材を用いて、カーボンナノチューブ生成用再利用基材を製造する。したがって、カーボンナノチューブ生成用再利用基材の製造方法は、ＣＮＴを基材から剥離する剥離工程を包含していてもよい。
【００５７】
剥離工程において、ＣＮＴを基材から剥離する方法としては、物理的、化学的あるいは機械的な剥離方法を例示でき、例えば電場、磁場、遠心力、表面張力等を用いて剥離する方法、機械的に直接基材から剥ぎ取る方法、並びに、圧力又は熱を用いて基材から剥離する方法等が適用可能である。簡単な剥離方法としては、単層ＣＮＴ配向集合体をピンセットで直接つまんで基材から剥がす方法があるが、鋭利部を備えたプラスチック製のヘラ、又は、カッターブレード等の薄い刃物を使用して、ＣＮＴを基材から剥ぎ取ることがより好適である。また、真空ポンプを用いて単層ＣＮＴ配向集合体を吸引し、基材から剥ぎ取ることも可能である。
【００５８】
（初期化工程）
本発明の一実施形態に係るカーボンナノチューブ生成用再利用基材の製造方法は、初期化工程を包含する。初期化工程においては、触媒層上に生成されたＣＮＴが剥離された基材において、触媒層が形成された側に金属塩を供給して、当該基材上に残留する炭素不純物を除去する。初期化工程においては、上述した剥離工程後の基材を用いてもよい。
【００５９】
初期化工程の概要について、図３を参照して以下に説明する。図３は、ＣＮＴ配向集合体の剥離後の層構成と、初期化工程後の層構成とを概略的に示すである。基材１−１上に成長したＣＮＴを剥離したとき、例えばＣＶＤを用いてＣＮＴを成長させた場合には、ＣＶＤにて付着したと考えられる炭素不純物１−６が基材１−１上に残存している。また、基材１−１上には、触媒が剥離されずに微粒子状になって触媒微粒子１−４として残存しており、その表面にも炭素不純物１−６が付着している。炭素不純物１−６とは、ＣＮＴの剥離時に取りきれずに残ったＣＮＴ、グラファイト状又はアモルファス状のナノ粒子、薄片状物質等の炭素化合物であると考えられる。
【００６０】
一旦ＣＮＴを形成した後の触媒微粒子を含む触媒層からＣＮＴを剥離し、基材１−１に残存した炭素不純物１−６を除去する工程を触媒の「初期化工程」という。初期化工程の具体的な方法としては、基材１−１上の触媒微粒子１−４を含む触媒層が形成された側に金属塩を供給する。
【００６１】
金属塩が供給された基材１−１に残留する炭素不純物１−６は、金属塩に結びつき、炭素不純物１−６と基材１−１又は触媒微粒子１−４との接着力が低下する。これにより、基材１−１上の炭素不純物１−６を除去することができる。また、金属塩により触媒層が溶解し、触媒層に付着していた炭素不純物と共に基材１−１から除去される。
【００６２】
基材の再利用時に、触媒層が炭素成分を含む場合、ＣＮＴの成長が不安定になる、又は、生成されるＣＮＴの品質が低下する可能性がある。この炭素成分は、基材又は触媒層に付着している炭素不純物に由来していると考えられる。したがって、基材又は触媒層に付着している炭素不純物を除去することによって、基材の再利用時のＣＮＴの成長を安定化すると共に、高品質なＣＮＴを繰り返し生成することができる。
【００６３】
基材又は触媒層に付着した炭素不純物の除去方法としては、高温で加熱して蒸発させる方法が例として挙げられる。このとき、基材を直接加熱して炭素不純物を蒸発させるためには、高温で長時間基材を加熱する必要がある。そのため、基材の損傷、基材の反り、処理の長時間化等の問題が生じる場合がある。
【００６４】
また、基材を酸洗浄することにより炭素不純物を除去する方法が知られているが、基材が金属基材である場合には、酸に腐食される恐れがあり、再利用時にＣＮＴの成長に悪影響を及ぼす可能性がある。
【００６５】
本発明においては、初期化工程において金属塩を基材表面に供給して炭素不純物を除去する。したがって、基材の損傷及び基材の反りを発生させることなく、容易に炭素不純物を除去することができる。また、基材を長時間処理する必要がないため、処理時間を短縮することができる。さらに、酸を用いる必要がないため、基材が金属基材であっても腐食されることがなく、基材の選択性が向上する。
【００６６】
基材又は触媒層から炭素成分が除去されて、炭素成分を含まないことは、例えば基材表面のラマンスペクトル測定により評価することが可能である。炭素成分は、１５９３ｃｍ−１付近のグラファイトの振動モードもしくは、１３５０ｃｍ−１付近の結晶性の低いアモルファス炭素化合物の振動モードで検出することが可能である。したがって、初期化工程後の基材において、これらのピークが観測されないことが好ましい。
【００６７】
なお、初期化工程後の基材上に下地層及び触媒層が残存していてもよいし、炭素成分の除去に伴って除去されていてもよい。初期化工程において下地層及び触媒層が除去されていても、後述する下地層形成工程及び触媒層形成工程において、下地層及び触媒層を形成するため、その後のＣＮＴ生成に悪影響を及ぼすことはない。一方で、初期化工程で炭素不純物の除去が不十分であると、その上に下地層及び触媒層を形成したとしても、その後のＣＮＴ生成においてＣＮＴの生産量や品質が低下することがある。
【００６８】
ＣＮＴが剥離された基材の触媒層が形成された側への金属塩の供給方法は特に限定されないが、金属塩微粒子の粉末を基材表面に散布する方法、金属塩溶液を用いて基材表面を洗浄する方法等が挙げられる。金属塩溶液を用いて基材表面を洗浄する方法であれば、金属塩に結びついた炭素不純物が洗い流され、より容易かつ確実に炭素不純物を除去することができるため、より好ましい。
【００６９】
金属塩溶液を用いて基材表面を洗浄する方法としては、金属塩を水、アルコール等の溶液中に予め溶解させた金属塩溶液を基材上に流して洗浄する方法、当該金属塩溶液を含ませたスポンジ、布等により基材表面を拭き取る方法、並びに、金属塩微粒子の粉末を基材表面に散布した後、水、アルコール等の溶液を含ませたスポンジ、布等により基材表面を拭き取る方法が例として挙げられる。なお、より均一に炭素不純物を除去するためには、金属塩溶液を基材上に流して洗浄する方法、及び、金属塩溶液を含ませたスポンジ、布等により基材表面を拭き取る方法がより好ましい。
【００７０】
金属塩溶液を用いる場合の金属塩の濃度は、基材表面の汚れの程度により適宜調整され、特に限定されないが、好ましくは０．１〜５０重量％、より好ましくは１〜３０重量％である。金属塩としては、炭素不純物を除去できるものであればよく、特に限定されない。このような金属塩として、アルカリ金属の塩、アルカリ土類金属の塩、遷移金属の塩等が例として挙げられ、アルカリ金属の塩又はアルカリ土類金属の塩であることが好ましい。アルカリ金属としては、ナトリウム又はカリウムが好ましく、アルカリ土類金属としては、カルシウム又はマグネシウムが好ましい。
【００７１】
また、金属塩として、塩酸、炭酸、硫酸、硝酸、ホウ酸、リン酸等の塩も使用可能であり、これらは、正塩、酸性塩、及び、塩基性塩のいずれであってもよいが、炭酸、硫酸又は硝酸の塩であることが好ましい。
【００７２】
具体的な金属塩の例としては、塩化カルシウム、炭酸ナトリウム、炭酸水素ナトリウム、硝酸カリウム、硫酸カリウム、及び、硫酸マグネシウムが挙げられる。低コストで容易に炭素不純物を除去できる上に、初期化工程後に基材上に残留したとしても、再利用時のＣＮＴ製造に悪影響を及ぼさないため、炭酸ナトリウム、炭酸水素ナトリウム、及び硫酸マグネシウムを用いることが好ましい。
【００７３】
なお、初期化工程後の基材表面を、さらに水、アルコール等の溶液により洗浄してもよい。初期化工程後に基材表面に金属塩が残留している場合もあり、溶液で洗浄することにより残留する金属塩を洗い流すことができる。
【００７４】
（下地層形成工程及び触媒層形成工程）
本発明に係るカーボンナノチューブ生成用再利用基材の製造方法は、下地層形成工程及び触媒層形成工程をさらに含んでいてもよい。下地層形成工程においては、初期化工程後、又は、初期化工程後にさらに清掃工程を行った後に、基材上に触媒の下地となる下地層を設ける。また、触媒層形成工程において、下地層形成工程において形成された下地層上に触媒層を設ける。これにより、一旦ＣＮＴの製造に供した基材であっても、より好適に再度ＣＮＴの製造に用いることができる。
【００７５】
初期化工程後に、触媒層が最表面にある基材をそのまま用いて、２度目のＣＮＴ成長処理を行った場合、ＣＮＴの成長が不安定になったり、生成されるＣＮＴの品質が低下したりする場合がある。考えられる原因として、触媒層中の触媒微粒子の密度や直径が、１度目のＣＮＴ成長処理と同じ最適な状態に維持されていないことや、初期化工程において触媒層中の触媒微粒子が除去されたこと等が挙げられる。
【００７６】
下地層形成工程及び触媒層形成工程を行うことによって、初期化工程後の基材又は触媒層を覆うように、下地層を積層し、さらにその下地層上に新たに触媒層を積層することによって、基材最表面に新たな触媒層が形成される。これにより、カーボンナノチューブ生成用再利用基材を用いて次のＣＶＤを実施するときに、基材上の触媒層を最適な状態にすることができる。また、触媒層の下層に設けた下地層により、一度ＣＶＤで使用した触媒層と、基材再利用時の次のＣＶＤで使用する触媒層とを分離することが可能である。
【００７７】
当業者であれば、ＣＶＤに一度使用した触媒は、基材再利用において下地層で覆ってその上に新たな触媒を形成するので、触媒の初期化工程を実施する必要がないと考えるであろう。しかし、本発明者らは、触媒の初期化工程を行わずに下地層及び触媒層を積層して、基材を再利用した場合、ＣＮＴ配向集合体が生成しない場合があることを見出した。このことから、触媒の初期化工程は基材の再利用にあたり、ＣＮＴ配向集合体の成長の安定性を向上させる役割、若しくは、ＣＮＴ配向集合体の成長を促進する役割があることを見出し、本発明に至ったのである。
【００７８】
基材上への下地層及び触媒層の形成、つまり、本発明にいう下地層形成工程及び触媒形成工程は、ウェットプロセス又はドライプロセスのいずれを適用してもよい。例えば、スパッタリング蒸着法、金属微粒子を適宜な溶媒に分散させた液体の塗布・焼成法などを適用することができる。また周知のフォトリソグラフィー、ナノインプリンティング等を適用したパターニングを併用して触媒層を任意の形状とすることもできる。
【００７９】
基板上に成膜する触媒のパターニングを調整することにより、薄膜状、円柱状、角柱状、及びその他の複雑な形状をしたものなど、単層ＣＮＴ配向集合体の形状を任意に制御することができる。特に薄膜状の単層ＣＮＴ配向集合体は、その長さ及び幅寸法に比較して厚さ（高さ）寸法が極端に小さいが、長さ及び幅寸法は、触媒のパターニングによって任意に制御可能であり、厚さ寸法は、単層ＣＮＴ配向集合体を構成する各単層ＣＮＴの成長時間によって任意に制御可能である。
【００８０】
本実施形態において製造されたカーボンナノチューブ生成用再利用基材を用いれば、ＣＮＴの剥離工程、初期化工程、清掃工程、下地層形成工程、触媒層形成工程、及び、ＣＮＴの成長工程を、図５のフローチャートに示すように、繰り返し行うことができる。図５のフローチャートに示すように基材の再利用を繰り返し行うことによって、図４に示す層構成のカーボンナノチューブ生成用再利用基材が形成される。なお、図４において、触媒微粒子１−４と下地層１−３−１との間には、基材の再利用を繰り返し行うことにより形成された下地層と触媒微粒子を含む層とが、繰り返し処理のサイクル数と同数存在するが、その記載を省略している。
【００８１】
〔カーボンナノチューブ生成装置〕
本発明により製造したカーボンナノチューブ生成用再利用基材を用いたカーボンナノチューブの生成に使用する生産装置は、触媒を担持した基材を受容する合成炉（反応チャンバ）及び加熱手段を備えることが必須であるが、その他は各部の構造・構成については特に限定されることはなく、例えば、熱ＣＶＤ炉、熱加熱炉、電気炉、乾燥炉、恒温槽、雰囲気炉、ガス置換炉、マッフル炉、オーブン、真空加熱炉、プラズマ反応炉、マイクロプラズマ反応炉、ＲＦプラズマ反応炉、電磁波加熱反応炉、マイクロ波照射反応炉、赤外線照射加熱炉、紫外線加熱反応炉、ＭＢＥ反応炉、ＭＯＣＶＤ反応炉、レーザ加熱装置等の、公知の生産装置をいずれも使用できる。このような生成装置の例として、図６に示すＣＶＤ装置が挙げられる。
【実施例】
【００８２】
以下に実施例を挙げて、本発明を具体的に説明するが、本発明はこれらの実施例に限定されるものではない。
【００８３】
〔実施例１〕
図１に示すように形成されたカーボンナノチューブ生成用再利用基材にＣＮＴ配向集合体を成長させたものを用いて実験を行った。
【００８４】
具体的には、基材として、大きさ４０ｍｍ角、厚さ０．３ｍｍのＦｅ−Ｎｉ−Ｃｒ合金ＹＥＦ４２６（日立金属株式会社製、Ｎｉ４２％、Ｃｒ６％）を使用した。レーザ顕微鏡を用いて表面粗さを測定したところ、算術平均粗さＲａ≒２．１μｍであった。この基材の表裏両面にスパッタリング装置を用いて厚さ１００ｎｍの酸化ケイ素膜（浸炭防止層）を製膜した。次いで表面のみにスパッタリング装置を用いて厚さ１０ｎｍのアルミナ膜（下地層）と厚さ１．０ｎｍの鉄膜（触媒層）を製膜した。この基材を使用して、ＣＶＤを行い、ＣＮＴ配向集合体を成長させた基材を準備した。
【００８５】
ＣＶＤによるＣＮＴ配向集合体の生成を、図６に示すＣＶＤ装置を用いて行った。このＣＶＤ装置は、カーボンナノチューブ生成用再利用基材２−１を受容する石英ガラスからなる管状の反応チャンバ２−２（直径３０ｍｍ、加熱長３６０ｍｍ）と、反応チャンバ２−２を外囲するように設けられた加熱コイル２−３と、原料ガス２−４並びに雰囲気ガス２−５を供給すべく反応チャンバ２−２の一端に接続された供給管２−６と、反応チャンバ２−２の他端に接続された排気管２−７と、触媒賦活剤２−８を供給すべく供給管２−６の中間部に接続された触媒賦活剤供給管２−９とを備えている。
【００８６】
また、極めて微量の触媒賦活剤を高精度に制御して供給するために、原料ガス２−４及び雰囲気ガス２−５の供給管２−６には、原料ガス２−４及び雰囲気ガス２−５から触媒賦活剤を除去するための純化装置２−１０が付設されている。さらに図示していないが、流量制御弁や圧力制御弁などを含む制御装置が適所に付設されている。
【００８７】
カーボンナノチューブ生成用再利用基材２−１を、炉内温度：７５０℃、炉内圧力：１．０２Ｅ＋５に保持されたＣＶＤ装置の反応チャンバ２−２内に設置し、このチャンバ内に、Ｈｅ：１００ｓｃｃｍ、Ｈ２：９００ｓｃｃｍを６分間導入した。これにより、触媒は還元されて単層ＣＮＴの成長に適合した状態の微粒子化が促進され、下地層上にナノメートルサイズの触媒微粒子が多数形成された（フォーメーション工程）。なお、このときの触媒微粒子の密度は、１×１０１２〜１×１０１４個／ｃｍ２に調整した。
【００８８】
次に、炉内温度：７５０℃、炉内圧力：１．０２Ｅ＋５に保持された状態の反応チャンバ２−２内に、Ｈｅ：８５０ｓｃｃｍ、Ｃ２Ｈ４：５９ｓｃｃｍ、Ｈ２Ｏ：Ｈ２Ｏ濃度が３００ｐｐｍとなる量を５分間供給した。これにより、単層ＣＮＴが各触媒微粒子から成長した（成長工程）。
【００８９】
成長工程終了後、反応チャンバ２−２内にＨｅ：１０００ｓｃｃｍのみを供給し、残余の原料ガスや触媒賦活剤を排除した（フラッシュ工程）。これにより、カーボンナノチューブ配向集合体２−１１が得られた。
【００９０】
このようにして準備した基材２−１から、基材上に成長したＣＮＴ配向集合体２−１１を剥離した。具体的には、鋭利部を備えたプラスチック製のヘラを使用した。ヘラの鋭利部を、ＣＮＴ配向集合体２−１１と基材２−１との境界に当て、基材２−１からＣＮＴ配向集合体２−１１をそぎ取るように、基材面に沿って鋭利部を動かした。これにより、ＣＮＴ配向集合体２−１１を基材２−１から剥ぎ取った。
【００９１】
次に、ＣＮＴ配向集合体を剥離した基材の表面に炭酸ナトリウムの粉末（和光純薬工業社製）を散布し、水を含ませた不織布で拭き取った後、さらに水を含ませたスポンジで基材表面を拭き取り、水洗浄した。基材上の汚れが容易に除去できたことを目視で確認した。
【００９２】
金属塩を供給して初期化した基材の表面に、上記と同様の条件で、スパッタリング装置を用いて厚さ１０ｎｍのアルミナ膜（下地層）と、厚さ１．０ｎｍの鉄膜（触媒層）を製膜した。この基材を使用して、ＣＶＤによるＣＮＴ配向集合体の成長、ＣＮＴ配向集合体の剥離、基材の初期化、及び、触媒層の形成を、１０回繰り返した。
【００９３】
その結果、１０回生成したＣＮＴ配向集合体はいずれも、Ｇ／Ｄが２〜５、ＢＥＴ比表面積が９５０〜１，１００ｍ２／ｇの範囲であった。このように、ＣＮＴを剥離した後に金属塩で初期化することによって、カーボンナノチューブ生成用再利用基材は、繰り返し使用しても品質に優れるＣＮＴ合成が可能であることが確認できた。
【００９４】
〔実施例２〕
実施例１と同様にＣＮＴ配向集合体を剥離した基材の表面に硫酸マグネシウムの粉末（和光純薬工業社製）を散布し、エタノールを含ませた不織布で拭き取った後、さらに水を含ませたスポンジで基材表面を拭き取り、水洗浄した。基材上の汚れが容易に除去できたことを目視で確認した。
【００９５】
基材の初期化処理を上記のとおり行った以外は、実施例１と同様に処理した。その結果、１０回生成したＣＮＴ配向集合体はいずれも、Ｇ／Ｄが２〜５、ＢＥＴ比表面積が９５０〜１１００ｍ２／ｇの範囲であった。このように、ＣＮＴを剥離した後に金属塩で初期化することによって、カーボンナノチューブ生成用再利用基材は、繰り返し使用しても品質に優れるＣＮＴ合成が可能であることが確認できた。
【００９６】
〔実施例３〕
炭酸ナトリウム（和光純薬工業社製）１５ｇを水８５ｇに溶解して濃度１５重量％の炭酸ナトリウム水溶液を作製した。実施例１と同様にＣＮＴ配向集合体を剥離した基材の表面を、作製した炭酸ナトリウム水溶液を含ませたスポンジで拭き取り、水洗浄した。基材上の汚れが容易に除去できたことを目視で確認した。
【００９７】
基材の初期化処理を上記のとおり行った以外は、実施例１と同様に処理した。その結果、１０回生成したＣＮＴ配向集合体はいずれも、Ｇ／Ｄが２〜５、ＢＥＴ比表面積が９５０〜１１００ｍ２／ｇの範囲であった。このように、ＣＮＴを剥離した後に金属塩で初期化することによって、カーボンナノチューブ生成用再利用基材は、繰り返し使用しても品質に優れるＣＮＴ合成が可能であることが確認できた。
【００９８】
〔比較例１〕
実施例１と同様にＣＮＴ配向集合体を剥離した基材の表面を、水を含ませたスポンジにより拭き取り、水洗浄した。
【００９９】
基材の初期化処置を、上記のとおり行った以外は、実施例１と同様に処理した。その結果、初回のＣＮＴ生成では、Ｇ／Ｄが４、ＢＥＴ比表面積が１，０２０ｍ２／ｇのＣＮＴを得ることができたが、２回目はＧ／Ｄが２．４、ＢＥＴ比表面積が９４０ｍ２／ｇ、３回目は、Ｇ／Ｄが１．２、ＢＥＴ比表面積が８３０ｍ２／ｇであり、さらにＣＮＴ生成回数を増したところ、Ｇ／Ｄ及びＢＥＴ比表面積の大幅な低下が見られた。
【産業上の利用可能性】
【０１００】
本発明は、一つの基材を用いて繰り返し高品質なＣＮＴ配向集合体を安定して製造できるので、電子デバイス材料、光学素子材料、導電性材料などの分野に好適に利用できる。
【符号の説明】
【０１０１】
１−１      基材
１−２      浸炭防止層
１−３      下地層
１−３−１  第１の下地層
１−３−２  第２の下地層
１−４      触媒微粒子
１−５      触媒層
１−６      炭素不純物
２−１      基材
２−２      反応チャンバ
２−３      加熱コイル
２−４      原料ガス
２−５      雰囲気ガス
２−６      供給管
２−７      排気管
２−８      触媒賦活剤
２−９      触媒賦活剤供給管
２−１０    純化装置
２−１１    ＣＮＴ配向集合体
【図１】
2014185071.tif 000004
【図２】
2014185071.tif 000005
【図３】
2014185071.tif 000006
【図４】
2014185071.tif 000007
【図５】
2014185071.tif 000008
【図６】
2014185071.tif 000009